(57)【要約】  本発明は、染色工程を不要とし、ポジフィルムを介さず直接製版するダイレクトデジタル製版に好適な、乳剤硬化時間の短縮により短時間で高精細なスクリーン印刷を行うことを可能とする、レーザーの透過性に優れ且つ製織での高次通過性にも優れたスクリーン紗用のポリエステルモノフィラメントを提供する。本発明のスクリーン紗用ポリエステルモノフィラメントは、波長４０５ｎｍを照射した際の透過率が３０％以上であり、破断強度が４．３〜９．０ｃＮ／ｄｔｅｘ、破断伸度が１１．０〜５０．０％、１０％モジュラスが２．５〜９．０ｃＮ／ｄｔｅｘとするものである。【特許請求の範囲】
【請求項１】
波長４０５ｎｍを照射した際の透過率が３０％以上であり、破断強度が４．３〜９．０ｃＮ／ｄｔｅｘ、破断伸度が１１．０〜５０．０％、１０％モジュラスが２．５〜９．０ｃＮ／ｄｔｅｘであるスクリーン紗用ポリエステルモノフィラメント。
【請求項２】
原糸と梨地金属間の動摩擦係数が０．１００〜０．１７０である請求項１記載のスクリーン紗用ポリエステルモノフィラメント。
【請求項３】
請求項１または２記載のポリエステルモノフィラメントが、経糸および緯糸のうちの少なくとも一方の少なくとも一部に配されたダイレクトデジタル製版用メッシュ織物。
【発明の詳細な説明】
【技術分野】
【０００１】
本発明は、スクリーン紗用途のハイメッシュ織物に好適なポリエステルモノフィラメントに関するものである。さらに詳しくは、コンピュータを用いたデジタル処理により、ポジフィルムを介さず染色工程を不要とした直接製版・印刷を行う、新規高精細印刷技術であるダイレクトデジタル製版に好適なスクリーン紗用ポリエステルモノフィラメントに関するものである。
【背景技術】
【０００２】
従来、スクリーン印刷用織物としては、天然繊維や無機繊維からなるメッシュ織物が広く使用されてきた。しかし、近年は、柔軟性や耐久性およびコストパフォーマンスに優れる合繊メッシュ、中でもポリエステルからなるメッシュ織物が広く用いられ、捺染印刷や銘版印刷、コンパクトディスクのレーベル印刷などのグラフィックデザイン物の高精密印刷、電子基板回路印刷等、幅広い用途で使用されている。近年加速している電子機器の高機能化やコンパクト化に伴い、基板回路もまた精密化・コンパクト化しており、スクリーン紗に対しては、高印刷精度であることが強く求められている。【０００３】
このような印刷精度の向上といった要求特性を満足すべく、構成要素であるモノフィラメントの高強度・高モジュラス化が進んでいるが、その一方で、製版工程においても技術革新が進んでいる。従来のスクリーン印刷は、整経・製織により得られた生機をハレーション抑制のために黄色に染色し、熱セットすることで加工反を製作する。この加工反を高テンションで版枠に紗張りし、ジアゾ系を主とする感光乳剤を塗布した後、露光の工程にてポジフィルムと版を圧着し、紫外線照射により感光乳剤を固化させる。その後、感光乳剤の不固化部分を除去してネガを作製し、版枠内に塗布材料を充填させた後スキージングにより被写体に塗布剤を塗布し印刷を行う。製版・印刷の工程において、印刷精度の観点から最も重要とされるのはポジフィルムと印刷版との位置合わせの工程である。両者の位置合わせが印刷精度に直結する一方で、位置合わせの作業は作業者の経験・知識・感覚に依存するところが大きく、人為的な要素が大きいためバラツキも生じやすくなる。【０００４】
この問題を解消すべく、ダイレクトデジタル製版と呼ばれる新たな製版・印刷技術の開発が進められている。ダイレクトデジタル製版とは、コンピュータにより印刷パターンをデジタル化し、光学的な出力によりレーザーで製版面の感光乳剤を処理し、直接露光して印刷版にパターンを形成する製版・印刷技術である。直接コンピュータにより印刷パターンを形成させるため、ポジフィルムを必要とせず、ポジフィルムのコスト低減が可能であるとともにポジフィルムとの合わせがなくなるため、従来のスクリーン印刷手法に比べ、印刷精度が向上する。【０００５】
また、従来のスクリーン印刷手法では、露光および感光乳剤硬化の工程においてハレーションが発生し、印刷精度が低下するため、ハレーションを防止するための処理が必要不可欠であった。例えば、一般的なスクリーン紗用モノフィラメントである特許文献１や特許文献２では、艶消し剤としても知られる酸化チタンを含有させるとともに、染色工程においてスクリーン紗を黄色に染色することで、ハレーションを防止している。一方で、酸化チタンに加え、ポリマー自体にハレーションを防止する化学物質を含有させる事例もある。特許文献３では、有機化合物系の黄色顔料をポリマーに含有させる原着モノフィラメントの提案がなされており、ハレーション防止の効果に加え、染色工程が不要となるため、環境負荷を低減することができる。また、特許文献４では、ポリマーに紫外線吸収剤を含有させ、スクリーン紗を黄色に染色し露光および感光乳剤硬化を行うことで、ハレーション防止効果を向上させている。【０００６】
このように、従来のスクリーン印刷手法では、ハレーションを防止するために酸化チタンを含有させ、スクリーン紗を黄色にすることが必要不可欠である。その一方で、衣料用のマルチフィラメントにおいてはその限りではなく、例えば特許文献５のように、酸化チタンの含有量を低減することで、透明性が高く審美性に優れた衣料用織物が提案されている。
【先行技術文献】
【特許文献】
【０００７】
【特許文献１】日本国特開２００９−２２８１７５号公報
【特許文献２】国際公開第２０１１／０８６９５４号
【特許文献３】日本国特開２００９−２２１６２０号公報
【特許文献４】日本国特開２０１１−１６２７９号公報
【特許文献５】日本国特開２０１６−４１８５９号公報
【発明の概要】
【発明が解決しようとする課題】
【０００８】
上記したように、従来のスクリーン印刷では、露光および感光乳剤硬化時のハレーションを防止するための処理が必要不可欠であったが、ダイレクトデジタル製版ではハレーションの影響が少ないため、酸化チタンの含有やスクリーン紗の色味といった制約がない。その結果、露光時に用いるレーザーの透過性に優れた、透明な原糸をスクリーン紗に使用することで、感光乳剤の硬化時間を大幅に短縮することができる。感光乳剤の硬化時間の短縮により、製版工程を効率化することができ、短時間で高精度の印刷が可能となる。この観点から、ダイレクトデジタル製版に用いるスクリーン紗用モノフィラメントとしては、レーザーの透過性に優れた透明なブライトモノフィラメントが好適である。【０００９】
特許文献１や特許文献２記載のモノフィラメントでは、上記したように酸化チタンを含有させ、染色工程でスクリーン紗を黄色に染色している。この場合、酸化チタンや染料がレーザーの透過を妨げてしまうため、ダイレクトデジタル製版に好適であるとは言い難い。特許文献３では、酸化チタンに加え、有機化合物系の顔料を含有させているが、やはりレーザーの透過を阻害してしまうという観点から、ダイレクトデジタル製版に好適とは言い難い。特許文献４についても、黄色の染料がレーザーの透過を妨げる要因になることに加え、染色加工時の収縮によりスクリーン紗の強度およびモジュラスが低下し、スクリーン紗の寸法安定性および印刷精度が低下する。よって、スクリーン紗の色味に制約のないダイレクトデジタル製版においては、やはり好適とは言い難い。【００１０】
また、特許文献５記載の衣料用マルチフィラメントは、透明性および審美性を改良するため、酸化チタン含有量を低減しているが、スクリーン紗は衣料用織物に比べて品質要求が高く、特許文献５記載の技術をスクリーン紗用モノフィラメントに応用しても、製織における筬との擦過抵抗に耐えることはできない。すなわち酸化チタン等、繊維表面に微小な凹凸を形成する金属粒子の含有量が少ないため、原糸と金属の摩擦係数が高くなり、製織での毛羽立ちやスカム等の印刷欠点を生じることは自明である。また、モノフィラメントに対しマルチフィラメントは繊維径の均一性に劣ることから、スクリーン紗用の原糸としては好ましくない。【００１１】
ダイレクトデジタル製版に好適なブライトモノフィラメントを得る上では、原糸に優れた透過性を付与すると同時に、製織での毛羽立ち・スカム欠点を如何に抑制するかが重要と考える。【００１２】
そこで本発明の目的は、ポジフィルムを介さず染色工程を不要とした直接製版するダイレクトデジタル製版に好適な、乳剤硬化時間の短縮できるレーザーの透過性に優れた、かつ製織での高次通過性にも優れたモノフィラメントを提供することにある。
【課題を解決するための手段】
【００１３】
本発明は、上記目的を達成するために、下記の（１）〜（３）のいずれかの構成を備える。
（１）波長４０５ｎｍを照射した際の透過率が３０％以上であり、破断強度が４．３〜９．０ｃＮ／ｄｔｅｘ、破断伸度が１１．０〜５０．０％、１０％モジュラスが２．５〜９．０ｃＮ／ｄｔｅｘであるスクリーン紗用ポリエステルモノフィラメント。
（２）原糸と梨地金属間の動摩擦係数が０．１００〜０．１７０である前記（１）記載のスクリーン紗用ポリエステルモノフィラメント。
（３）前記（１）または（２）記載のポリエステルモノフィラメントが、経糸および緯糸のうちの少なくとも一方の少なくとも一部に配されたダイレクトデジタル製版用メッシュ織物。
【発明の効果】
【００１４】
本発明によれば、露光に用いる波長４０５ｎｍにおいて優れた透過性を有する本発明のモノフィラメントは、ダイレクトデジタル製版に好適で、乳剤硬化時間を短縮でき、短時間で高精細なスクリーン印刷を行うことが可能であるとともに、製織時に生じる毛羽立ちやスカム等の印刷欠点の抑制を可能とする。
【図面の簡単な説明】
【００１５】
【図１】図１は、本発明のスクリーン紗用ポリエステルモノフィラメントの透過率を測定する際の試料作製方法を説明するための概略図である。
【図２】図２は、本発明のスクリーン紗用ポリエステルモノフィラメントにおける原糸と梨地金属間の動摩擦係数を測定する方法を説明するための概略図である。
【図３】図３は、本発明で用いられる２工程法における紡糸装置の一例を示す概略図である。
【図４】図４は、本発明で用いられる２工程法における延伸装置の一例を示す概略図である。
【図５】図５は、本発明で用いられる１工程法（直接紡糸延伸法）における製糸装置の一例を示す概略図である。
【発明を実施するための形態】
【００１６】
本発明のスクリーン紗用ポリエステルモノフィラメントは、ポリエチレンテレフタレートを主たる構成成分とするポリエステルモノフィラメントである。ここで、「主たる構成成分」とは、全構成成分中の６０ｗｔ％以上を占める成分をいい、「ポリエチレンテレフタレートを主たる構成成分とする」とは、モノフィラメントを構成する樹脂成分に対してポリエチレンテレフタレートが６０ｗｔ％以上含有されていることを示す。
【００１７】
本発明のスクリーン紗用ポリエステルモノフィラメントは、厚さ２ｍｍの透明アクリル板に０．０１８ｇ／ｃｍ２の密度で一定方向かつ均一に巻きつけたモノフィラメントに対する波長４０５ｎｍを照射した際の透過率が３０％以上である。
【００１８】
図１は、本発明のスクリーン紗用ポリエステルモノフィラメントにおける透過率を測定する際の試料作製方法を説明するための概略図である。
図１に示されるように、厚み２ｍｍの透明アクリル板１を整列巻き評価装置２に設置し、透明アクリル板１をトラバース運動させながら回転させる。解舒ガイド３を介して、ニップロール４、テンサー５、方向転換ロール６および糸道規制ガイド７を通して解舒走行させたモノフィラメントＹを、０．０１８ｇ／ｃｍ２の密度で一定方向かつ均一に回転中の透明アクリル板１へ巻き付け、プレート巻試料８を製作する。その後、分光測色計にプレート巻試料８を設置した後、乳剤硬化に使用するレーザーの波長４０５ｎｍにおけるプレート巻試料８の透過率Ｔ１を測定する。一方、透明アクリル板１単体でも、波長４０５ｎｍに対し一定の吸収を示すことから、同様に透明アクリル板１単体での４０５ｎｍにおける透過率（Ｔ０＝１０％）を測定し、下記の式（１）に従い、４０５ｎｍにおけるスクリーン紗用ポリエステルモノフィラメントの透過率（Ｔ２）を算出する。
Ｔ２（％）＝Ｔ１＋（１００−Ｔ０）  ・・・（１）
【００１９】
本発明者らが鋭意検討した結果、ダイレクトデジタル製版用途のスクリーン紗用ポリエステルモノフィラメントにおいて、波長４０５ｎｍに対する透過率を３０％以上とすることが重要であることがわかった。透過率が３０％以上のモノフィラメントを用いることで、乳剤硬化に必要なレーザーを照射した場合の乳剤硬化時間を短縮することができ、短時間で精度の高いスクリーン印刷が可能となる。透過率が３０％を下回る場合、短時間では乳剤硬化が不十分となり、設計通りのパターンで印刷することができなくなる場合がある。波長４０５ｎｍを照射した際のモノフィラメントのより好ましい透過率は３５％以上である。透過率の上限は特に限定されないが、製織工程における高次通過性の観点から、８０％以下であることが好ましく、７０％以下がより好ましい。
【００２０】
このような、波長４０５ｎｍに対する透過率の高いモノフィラメントを得るためには、例えばポリエステルに含有させる酸化チタンの含有量を抑制したブライトポリエステルを用いることが好ましい。他の手法でも、透過率の高いブライトモノフィラメントを得ることは可能であるが、艶消し剤として一般的に知られる酸化チタンの含有量を極小化することが好ましく、好ましい酸化チタンの含有量は０．０３０ｗｔ％以下であり、より好ましくは０．０２７ｗｔ％以下である。
【００２１】
本発明のスクリーン紗用ポリエステルモノフィラメントは、テレフタル酸を主たる酸成分とし、エチレングリコールを主たるグリコール成分とする、９０モル％以上がエチレンテレフタレートの繰り返し単位からなるポリエチレンテレフタレートにより形成される。ただし、本発明の特徴である波長４０５ｎｍに対する透過率を阻害しない限りでは、１０モル％未満の割合で他のエステル結合を形成可能な共重合成分を含むものであってもよい。また、本発明の特徴である透過率を阻害しない範囲で、金属触媒や無機粒子、滑剤、抗酸化剤、難燃剤、帯電防止剤等を必要に応じてポリエチレンテレフタレートに添加することができる。
【００２２】
本発明のスクリーン紗用ポリエステルモノフィラメントにおける糸の固有粘度は、得られるモノフィラメントの強度および製糸安定性から０．６０〜０．９０とすることが好ましく、より好ましい範囲は０．６０〜０．８２である。
【００２３】
本発明のスクリーン紗用ポリエステルモノフィラメントにおける糸の横断面形態は、単成分・芯鞘複合のいずれの形態も取ることができる。ただし、芯鞘複合糸の場合、芯鞘の界面でレーザーが反射・散乱する可能性があることから、モノフィラメントは単成分糸であることが好ましい。
【００２４】
本発明のスクリーン紗用ポリエステルモノフィラメントは、破断強度が４．３〜９．０ｃＮ／ｄｔｅｘ、破断伸度が１１．０〜５０．０％である。強度が高く伸度が低すぎると、伸長しろがなくなり、製糸および製織での工程通過性が低下し糸切れが多発するため、破断強度９．０ｃＮ／ｄｔｅｘ以下、破断伸度１１．０％以上とし、好ましくは破断強度６．２ｃＮ／ｄｔｅｘ以下、破断伸度２５．０％以上である。また、強度が低く伸度が高すぎると、スクリーン紗とした場合に紗伸びが発生し、優れた寸法安定性を得られず印刷精度が低下してしまうことがあるため、破断強度４．３ｃＮ／ｄｔｅｘ以上、破断伸度５０．０％以下とする。
【００２５】
本発明のスクリーン紗用ポリエステルモノフィラメントは、１０％モジュラスが２．５〜９．０ｃＮ／ｄｔｅｘである。１０％モジュラスが低すぎると紗張り安定性が得られず、印刷精度が低下する場合がある。一方、１０％モジュラスが高すぎる場合、繊維表面が高配向となり、製織時に発生する毛羽立ち欠点やスカム欠点を抑制することが困難となる場合がある。よって、１０％モジュラスは２．５〜９．０ｃＮ／ｄｔｅｘであり、好ましい１０％モジュラスは２．８〜５．０ｃＮ／ｄｔｅｘである。
【００２６】
本発明のスクリーン紗用ポリエステルモノフィラメントの単繊維繊度は、スクリーン紗用途でのニーズから６５．０ｄｔｅｘ以下であることが好ましく、製糸性から４．０ｄｔｅｘ以上であることが好ましい。より好ましくは、８．０〜６２．０ｄｔｅｘである。
【００２７】
本発明のスクリーン紗用ポリエステルモノフィラメントにおける沸水収縮率は５．０〜１２．０％であることが好ましい。モノフィラメントの結晶化が過剰に進行した場合、沸水収縮率は低下するが、過剰な結晶化の進行により糸が白化する場合がある。その場合、本発明の特徴である波長４０５ｎｍに対する透過率を阻害する可能性があるため、沸水収縮率は５．０％以上であることが好ましい。また、沸水収縮率を１２．０％以内とすることで、熱セット時の寸法安定性を得ることができるため、沸水収縮率は１２．０％以内であることが好ましい。より好ましくは、沸水収縮率は６．０〜１０．０％である。
【００２８】
本発明のスクリーン紗用ポリエステルモノフィラメントにおける原糸と梨地金属間の動摩擦係数（以下、原糸−梨地金属間の動摩擦係数ともいう。）は、０．１００〜０．１７０であることが好ましい。梨地金属とは、表面に微細な凹凸が施された金属をいい、本発明では表面粗度が６Ｓの梨地金属を用いたときの原糸と梨地金属の間における動摩擦係数を測定する。原糸−梨地金属間の動摩擦係数を０．１７０以下とすることで、製織での筬との擦過抵抗による糸表面の削れを抑制することができ、削り節上の毛羽立ち欠点や粉状のスカム欠点による印刷欠点を抑制し、スクリーン紗の印刷精度を向上させることができる。例えば、潤滑剤としての機能を果たす酸化チタン等の無機粒子の含有量を極小化したブライトモノフィラメントでは、原糸−梨地金属間の動摩擦係数を抑制し、製織での工程通過性を向上させることが重要であり、原糸−梨地金属間の動摩擦係数は０．１７０以下とすることが好ましい。一方、原糸−梨地金属間の動摩擦係数を０．１００以上とすることで、製糸および製織工程での張力不足による工程通過性の低下を抑制することができるため、原糸−梨地金属間の動摩擦係数は０．１００以上であることが好ましい。より好ましい原糸−梨地金属間の動摩擦係数は０．１３０以上である。
【００２９】
また、本発明のスクリーン紗用ポリエステルモノフィラメントにおける延伸糸の油分付着量は０．１０〜０．７０ｗｔ％であることが好ましい。油分付着量を０．１０ｗｔ％以上とすることで、原糸−梨地金属間の動摩擦係数の上昇を抑えるとともに、油膜の形成不足により生じる毛羽立ち欠点やスカム欠点を抑制することができる。一方、油分付着量を０．７０ｗｔ％以下とすることで、製織工程における筬との擦過による油分の脱落を抑制し、スカム欠点を抑制することが可能である。よって、好ましい油分付着量は、０．１０〜０．７０ｗｔ％であり、より好ましくは０．１０〜０．５０ｗｔ％である。
【００３０】
次に、本発明のスクリーン紗用ポリエステルモノフィラメントの製造方法について説明する。本発明のポリエステルモノフィラメントの紡糸方法は、特に限定するものではなく、公知の技術に準ずることができる。例えば、ポリエチレンテレフタレートを溶融押出し、所定の紡糸パック内でポリエチレンテレフタレートを濾過した後、紡糸口金から吐出した糸条を冷却風により固化させ、給油ロールにより油剤を付着させた後、ゴデットロールを介して引き取り、未延伸糸を得る。この未延伸糸は一旦巻き取ってから、延伸機にて延伸する２工程法でもよいし、未延伸糸を一旦巻き取ることなく、引き続き延伸を行う１工程法（直接紡糸延伸法）でもよい。繊維表面の配向抑制を目的に、紡糸口金から吐出せしめた後、積極加熱した保温筒の中を通過させてもよい。
【００３１】
本発明のスクリーン紗用ポリエステルモノフィラメントにおいて付与する油剤には、エマルション中で水分を除外した油成分濃度として、高次通過性の観点から、脂肪酸アルキルエステル系の平滑剤が４５〜６５ｗｔ％含有されることが好ましく、より好ましくは５０〜６０ｗｔ％である。例えば、潤滑剤としての機能を果たす酸化チタン等の無機粒子の含有量を極小化したブライトポリエステルモノフィラメントでは、一般的なスクリーン紗用ポリエステルモノフィラメントに比べ、繊維表面に微小な凹凸を形成し難いため原糸−梨地金属間の動摩擦係数が上昇し、脂肪酸アルキルエステル系の平滑剤の添加だけでは、製織での筬との擦過抵抗により生じる毛羽立ち欠点やスカム欠点を抑制することは困難である。
【００３２】
そこで、エマルション中に、水分を除外した油成分濃度として、平滑剤であるシリコーン変性物を６〜８ｗｔ％含有させることで、原糸−梨地金属間の動摩擦係数の抑制が可能となる。シリコーン変性物を６ｗｔ％以上含有せしめることにより、ブライトポリエステルモノフィラメントにおいて、製織での筬との擦過抵抗に耐え得るまで、原糸−梨地金属間の動摩擦係数を抑制することが可能となる。一方、シリコーン変性物の含有量が８ｗｔ％を超えたところで、原糸−梨地金属間の動摩擦係数はサチュレーションを起こし、それ以上の原糸−梨地金属間の動摩擦係数の抑制効果が得られなくなる場合がある。シリコーン変性物の含有量を８ｗｔ％以下とすることで、表面張力の低下による給油ローラー上での油膜の不安定化および油剤の均一付着性の低下を抑制することができ、毛羽立ち・スカム欠点を防止することができる。よって、ブライトポリエステルモノフィラメントにおいては、エマルション中に含有させるシリコーン変性物の含有量は、水分を除外した油成分濃度として６〜８ｗｔ％であることが好ましく、より好ましくは、７〜８ｗｔ％である。
【００３３】
本発明のポリエステルモノフィラメントに付与する油剤には、平滑性を損なわない範囲で、アルキルスルホネート等の制電剤や、アルキルホスフェート等の極圧剤、油膜強化剤、乳化剤、ｐＨ調整剤、防腐剤等を添加してもよい。
【００３４】
本発明のポリエステルモノフィラメントに付与する油剤のエマルション濃度は、油剤の飛散および給油ローラー上の油膜の安定性の観点から、２〜１２ｗｔ％であることが好ましく、より好ましくは２〜１０ｗｔ％である。
【００３５】
本発明のポリエステルモノフィラメントの紡糸速度、すなわち未延伸糸を得るために介するゴデットロールの速度は、５００〜１３００ｍ／分であることが好ましい。ゴデットロールの速度を５００ｍ／分以上とすることで、糸の走行性を安定化することができ、ゴデットロールの速度を１３００ｍ／分以内とすることで、延伸前に生じる繊維表面配向の促進、およびその結果生じる毛羽立ち・スカム欠点を抑制することが可能である。より好ましい紡糸速度は、７００〜１２００ｍ／分である。
【００３６】
本発明のポリエステルモノフィラメントの延伸方法は、特に限定するものではなく、公知の技術に準ずることができ、例えば、第１ホットロールと第２ホットロール間で１段加熱延伸した後、冷ゴデットロールを経て巻き取り、延伸糸を得る。また、１段加熱延伸ではなく、第１ホットロールと第２ホットロール間で１段目の加熱延伸、第２ホットロールと第３ホットロール間で２段目の加熱延伸を行う２段加熱延伸の方法を採用してもよい。
【００３７】
本発明のポリエステルモノフィラメントの延伸の温度は、１段加熱延伸の場合、第１ホットロールの温度を芯成分のポリエステルのガラス転移温度＋１０℃〜ガラス転移温度＋３０℃とし、第２ホットロールの温度を１３０℃〜２００℃の範囲とするのが好ましい。第２ホットロールの温度を１３０℃以上とすることにより、繊維配向を制御し、繊維の結晶化を促進することで、糸を高強度化させることができる。一方、２００℃以下とすることで、製糸性が良好となるだけでなく、過剰な結晶化の促進による糸の白化を抑制することが可能である。より好ましい第２ホットロールの温度は、１３０℃〜１５０℃である。
【００３８】
本発明のポリエステルモノフィラメントの延伸倍率は、目標とする高強度で高モジュラスの糸を得るために、トータルで３．０倍以上であることが好ましい。また、製糸工程および製織工程での工程通過性の低下を抑制するために、糸の伸びしろを残し、製織での毛羽立ち・スカム欠点を抑制する必要があるため、トータルで６．０倍以下とすることが好ましい。より好ましいトータル延伸倍率は、３．５〜５．０倍である。また、本発明のスクリーン紗用ポリエステルモノフィラメントを延伸する場合、最終ホットロールと冷ゴデットロールの間では、同速で巻き取ることも、非晶部分の配向抑制を目的に、両ロール間に速度差を設けるリラックス処理を施すこともできる。
【００３９】
本発明のポリエステルモノフィラメントを用いて作製されるメッシュ織物はダイレクトデジタル製版に好適に用いることができる。本発明のポリエステルモノフィラメントは、メッシュ織物の経糸および緯糸のうちの少なくとも一方の少なくとも一部に配されることが好ましく、メッシュ織物の経糸および緯糸のうちの少なくとも一方が本発明のポリエステルモノフィラメントにより形成されていることがより好ましく、経糸および緯糸のいずれもが本発明のポリエステルモノフィラメントにより形成されていることが特に好ましい。
【実施例】
【００４０】
次に、本発明のスクリーン紗用ポリエステルモノフィラメントを、実施例により詳細に説明する。実施例中の評価は、次の方法に従った。【００４１】
（１）モノフィラメントおよびメッシュ織物の透過率
図１に示されるように、厚み２ｍｍの透明アクリル板１（株式会社ミスミグループ本社製：型式ＡＣＳＨシリーズ）を英光産業株式会社製の整列巻き評価装置２に設置した。透明アクリル板１をトラバース運動させながら５５０ｒｐｍで回転させ、解舒ガイド３を介しニップロール４、テンサー５、方向転換ロール６および糸道規制ガイド７を通して１０ｇの張力を付与し走行させたモノフィラメントＹを、０．０１８ｇ／ｃｍ２の密度で一定方向かつ均一に透明アクリル板１へ４往復（８層）巻き付け、プレート巻試料８を得た。なお、トラバース運動させた透明アクリル板１に糸を巻き付ける際の往復回数は、糸の繊度（繊維径）によって定まり、３２ｄｔｅｘ（５４μｍ）の場合で４往復（８層）とした。繊度（繊維径）の異なる糸を巻き付ける場合は、巻き付けたサンプルの密度が同等になるように往復回数（層数）を調整し、例えば、８ｄｔｅｘ（２７μｍ）の場合は８往復（１６層）、２０ｄｔｅｘ（４３μｍ）の場合は５往復（１０層）、６ｄｔｅｘ（２４μｍ）の場合は９往復（１８層）であった。【００４２】
その後、コニカミノルタ株式会社製の分光測色計（型式ＳＰＥＣＴＲＯＰＨＯＴＯＭＥＴＥＲ  ＣＭ−３７００ｄ）にモノフィラメントのプレート巻試料８を設置した後、乳剤硬化に使用するレーザーの波長である４０５ｎｍにおけるプレート巻試料８の透過率Ｔ１を測定した。一方、透明アクリル板１単体でも、波長４０５ｎｍに対し一定の吸収を示すことから、同様に透明アクリル板１単体でも４０５ｎｍにおける透過率（Ｔ０＝１０％）を測定した。得られたＴ０、Ｔ１を用い、下記の式（１）に従い、４０５ｎｍにおけるモノフィラメント単体の透過率（Ｔ２）を算出した。
Ｔ２＝Ｔ１＋（１００−Ｔ０）  ・・・（１）
一方、メッシュ織物の透過率については、透明アクリル板を使用せずにメッシュ織物１枚を上記と同様に分光測色計に設置した後、波長４０５ｎｍにおける透過率Ｔ３を測定した。
なお、分光測色計での透過率測定は、測定モード：透過モード、ジオメトリ：ｄｉ＝０°、ｄｅ＝０°、正反射光処理：ＳＣＩ、測定径：ＬＡＶ（２５．４ｍｍ）、ＵＶ条件：１００％Ｆｕｌｌで行った。【００４３】
（２）固有粘度（ＩＶ）
下記の式（２）に従い、ポリエステルモノフィラメントにおける糸の固有粘度（ＩＶ）を算出した。
なお、式（２）中の相対粘度ηｒは、２５℃の温度の純度９８％以上のｏ−クロロフェノール（以下、ＯＣＰと略記する。）１０ｍＬ中に試料を０．８ｇ溶かし、２５℃の温度にてオストワルド粘度計を用いて、下式（３）により求めた。
固有粘度（ＩＶ）＝０．０２４２ηｒ＋０．２６３４  ・・・（２）
ηｒ＝η／η０＝（ｔ×ｄ）／（ｔ０×ｄ０）  ・・・（３）
式（３）中、
η：試料溶液の粘度
η０：ＯＣＰの粘度
ｔ：溶液の落下時間（秒）
ｄ：溶液の密度（ｇ／ｃｍ３）
ｔ０：ＯＣＰの落下時間（秒）
ｄ０：ＯＣＰの密度（ｇ／ｃｍ３）
である。【００４４】
（３）ガラス転移温度（Ｔｇ）
使用するポリエステルの粉末１０ｍｇを採取し、示差走査熱量計（パーキンエルマー社：ＤＳＣ−４型）を用いて、１６℃／分で昇温しつつ、昇温過程で発現するガラス転移に伴うピークを、パーキンエルマー社のデータ処理システムで処理し、ガラス転移温度Ｔｇ（℃）を求めた。【００４５】
（４）強度、伸度、１０％モジュラス
オリエンテックス社製テンシロン引張試験機を用い、初期試料長２０ｃｍ、引張速度２ｃｍ／分で破断した際の強度、伸度および１０％伸長時のモジュラスを測定し、それぞれ３回測定した値の平均値を強度（ｃＮ／ｄｔｅｘ）、伸度（％）および１０％モジュラス（ｃＮ／ｄｔｅｘ）とした。【００４６】
（５）単繊維繊度
モノフィラメントを５００ｍかせ取りし、かせの質量に２０を乗じた値を繊度とした。【００４７】
（６）沸水収縮率
枠周１００ｃｍの検尺機を用いてモノフィラメントをかせ取りし、捲き数が１０回の小かせを作製した。得られた小かせに一定荷重を付与し、初期かせ長Ｌ０（ｍｍ）を測定した。重りを外し、１００℃の温水に１５分浸漬させ、３０分以上乾燥させた後、一定荷重を付与し収縮後のかせ長Ｌ１（ｍｍ）を測定し、下記の式（４）に従い沸水収縮率（％）を算出した。
沸水収縮率＝（Ｌ０−Ｌ１）／Ｌ０×１００  ・・・（４）
なお、初期かせ長および収縮後のかせ長の測定時に付与する荷重（ｇ）は、糸の総繊度Ｔ（ｄｔｅｘ）をもとに、下記の式（５）に従い設定した。
荷重＝Ｔ×０．９×（１／３０）×２０  ・・・（５）【００４８】
（７）原糸−梨地金属間の動摩擦係数
ランニングヤーン法にて、糸を直径ｄが３５ｍｍの梨地金属製固定ピン（表面粗度：６Ｓ（ＨＲＭＳ））に接触角θ＝１８０°で接触させ、糸速５５ｍ／分で解舒走行させた。すなわち、図２に示すように、パッケージ（図示せず）から解舒ガイド（図示せず）を通して解舒されるモノフィラメントＹを、バランサー９にて荷重Ｎ１（＝１０ｇ）を加えた後、方向転換ガイド１０を経て梨地金属製固定ピン１１を通し、方向転換ガイド１２を経た後、張力計１３を経由し引き取りロール１４で引き取ったときの張力計１３で測定したＮ２（ｇ）を測定し、下記の式（６）に従い算出した。
原糸−梨地金属間の動摩擦係数＝１／π×ｌｏｇ ｅ（Ｎ２／Ｎ１）  ・・・（６）【００４９】
（８）ウースター斑Ｕ％（Ｎ）
ツエルベガー社製ウースターテスターＵＴ−４ＣＸを用い、ツイスターを用いず下記の測定条件で繊度変動チャート（Ｄｉａｇｒａｍ  Ｍａｓｓ）を得ると同時に、ノーマルモードで平均偏差率（Ｕ％）を測定した。
給糸速度              ：２００ｍ／分
測定糸長              ：２００ｍ
ディスクテンション強さ：１０％
スケール              ：−１０％〜１０％【００５０】
（９）スクリーン紗品位
経糸、緯糸共に本発明の各実施例および各比較例のポリエステルモノフィラメントを用いて、スルーザ型織機により織機の回転数２００回転／分として幅２．２ｍ、長さ３００ｍのスクリーン紗を製織した。
得られたスクリーン紗を速度２ｍ／分で走行させ、目視で熟練した検査技術者が検反し、スクリーン紗の検反規定に沿って毛羽立ち・スカムの評価を次の４段階で総合的に評価した。合格レベルはＡおよびＢである。
Ａ：毛羽立ち・スカムの欠点数が、長さ３０ｍあたり０〜１個
Ｂ：毛羽立ち・スカムの欠点数が、長さ３０ｍあたり２〜５個
Ｃ：毛羽立ち・スカムの欠点数が、長さ３０ｍあたり６〜９個
Ｄ：毛羽立ち・スカムの欠点数が、長さ３０ｍあたり１０個以上【００５１】
（１０）印刷精度
スクリーン紗を用い、ダイレクトデジタル製版により印刷評価を行った。すなわち、（９）にて得られたスクリーン紗に感光乳剤を塗布した後、４０５ｎｍのレーザーを４０秒間照射し、５０μｍ間隔で５０μｍのラインパターンを形成させた。その後、１０００枚印刷時のライン精度および寸法安定性による印刷パターンの歪みを観察し、次の４段階で総合的に評価した。合格レベルはＡ、ＢおよびＣである。
Ａ：ライン精度および寸法安定性が極めて良好
Ｂ：ライン精度が極めて良好であり、寸法安定性が良好
もしくは、ライン精度が良好であり、寸法安定性が極めて良好
Ｃ：ライン精度および寸法安定性が良好
Ｄ：ライン精度は良好であるが、寸法安定性が不良
もしくは、ライン境界に凸凹があるが、寸法安定性は良好【００５２】
（実施例１）
常法によって重合およびチップ化した、酸化チタン含有量０．０２５ｗｔ％のポリエチレンテレフタレート（ガラス転移温度８０℃）を、押出機（プレッシャーメルター）を用いて２８７℃の温度で溶融後、ポンプ計量を行い、公知の単成分口金に流入させた。ポリマーの配管通過時間は３０分であり、口金にかかる圧力は１０ＭＰａであった。その後、口金から吐出された糸条を、図３に示すような設備を備えた防止装置を用いて紡糸した。すなわち、紡糸口金１５から吐出されたポリエステルモノフィラメントを糸条冷却送風装置１６により２０ｍ／分の冷却風を与えて冷却し、給油ロール１７によりエマルション濃度４ｗｔ％の油剤を付与した後、９００ｍ／分の速度で非加熱のゴデットロール１８に引き取り、未延伸糸パッケージ１９を得た。未延伸糸に付与した油剤には、平滑剤として脂肪酸アルキルエステルを５４ｗｔ％、シリコーン変性物を７ｗｔ％含有させ、その他、極圧剤としてアルキルホスフェート、制電剤としてアルキルスルホネート、乳化剤としてエステルノニオンおよびエーテルノニオンを含有させた。【００５３】
その後、未延伸糸パッケージ１９を用い、図４に示すような設備を備えた延伸装置を用いて延伸した。すなわち、供給ロール２０を経て、１７４ｍ／分の速度で９１℃の温度に加熱された第１ホットロール２１、７１０ｍ／分の速度で１３０℃の温度に加熱された第２ホットロール２２に引き回し、延伸倍率４．１倍で延伸および熱セットを行った。さらに、７１０ｍ／分の速度で冷ゴデットロール２３に引き回した後、スピンドル回転数を制御して巻き取り、３１．８ｄｔｅｘ（繊維径５４μｍ）のポリエステルモノフィラメントの延伸糸パッケージ２４を得た。【００５４】
得られたポリエステルモノフィラメントは、破断強度が４．７ｃＮ／ｄｔｅｘ、破断伸度が４４．５％、１０％モジュラスが３．０ｃＮ／ｄｔｅｘ、酸化チタン量が０．０２５ｗｔ％であり、その他の物性は表１のとおりである。得られた３１．８ｄｔｅｘ（５４μｍ）のポリエステルモノフィラメントを、透明アクリル板に４往復（８層）巻き付け、波長４０５ｎｍを照射した際の透過率は３９％であった。
得られたポリエステルモノフィラメントをメッシュ数＃１２０で製織した際の毛羽立ち・スカム欠点によるスクリーン紗品位評価結果、および４０５ｎｍのレーザーを４０秒間照射した際のライン精度・寸法安定性による印刷評価結果は表１のとおりである。スクリーン紗品位としては、毛羽立ち・スカム欠点が長さ３０ｍあたり０〜１個と極めて良好であった。なお、メッシュ織物に波長４０５ｎｍを照射した際の透過率は８２％であった。印刷評価結果としては、ライン精度が極めて良好であり、寸法安定性についても良好な結果が得られ、総合的に優れた印刷精度が得られた。【００５５】
（実施例２）
酸化チタン含有量を０．００１ｗｔ％に変更したこと以外は、実施例１と同様にして３２．０ｄｔｅｘのポリエステルモノフィラメントを得た。
得られたポリエステルモノフィラメントの酸化チタン量は０．００１ｗｔ％であり、その他の物性は表１のとおりである。酸化チタン含有量の低下により、実施例１に比べ、波長４０５ｎｍを照射した際の透過率は４６％と高くなった。一方、酸化チタン含有量の低下により繊維表面の微小な凹凸の形成が抑制されるため、原糸−梨地金属間動摩擦係数は実施例１に比べやや高めとなる結果となったが、スクリーン紗品位としては、実施例１と毛羽立ち・スカム欠点は同等であり、極めて良好な結果であった。なお、メッシュ織物に波長４０５ｎｍを照射した際の透過率は８６％であった。印刷評価結果としても、ライン精度および寸法安定性は実施例１と同等であり、優れた印刷精度が得られた。【００５６】
（比較例１）
酸化チタン含有量を０．５００ｗｔ％に変更することにより、波長４０５ｎｍを照射した際の透過率を１８％としたこと以外は、実施例１と同様にして３２．５ｄｔｅｘのポリエステルモノフィラメントを得た。
得られたポリエステルモノフィラメントの酸化チタン量は０．５００ｗｔ％であり、その他の物性は表１のとおりである。酸化チタン含有量の増加により、実施例１に比べ、原糸−梨地金属間動摩擦係数は低くなったが、波長４０５ｎｍを照射した際の透過率は１８％と大きく低下した。スクリーン紗品位としては、実施例１と同様に極めて良好な結果であった。一方、メッシュ織物に波長４０５ｎｍを照射した際の透過率は６８％であり、印刷評価結果としては、乳剤硬化に要する時間が不足したためライン境界に凸凹が生じ、ライン精度の観点から、実施例１に比べ印刷精度が大きく劣る結果となった。【００５７】
（実施例３）
固有粘度を変更したこと以外は、実施例１と同様にして３２．４ｄｔｅｘのポリエステルモノフィラメントを得た。
得られたポリエステルモノフィラメントの固有粘度は０．７７であり、破断強度が５．５ｃＮ／ｄｔｅｘ、破断伸度が３２．４％、１０％モジュラスが３．９ｃＮ／ｄｔｅｘであった。その他物性は表１のとおりであり、実施例１に比べ高ＩＶ化したことにより、紡糸・延伸時に糸に付与される応力が増加し、高強度・低伸度・高モジュラスの糸が得られた。スクリーン紗品位としては、実施例１と同様に極めて良好な結果であった。印刷評価結果としても、ライン精度は極めて良好であり、加えて高強度・低伸度となったことにより、実施例１に比べ寸法安定性も向上し、印刷精度は極めて良好であった。【００５８】
以上、実施例１〜３および比較例１の結果を表１に示す。【００５９】
【表１】
2020067224.tif 000002
【００６０】
（実施例４）
固有粘度を変更したこと以外は、実施例１と同様にして３１．１ｄｔｅｘのポリエステルモノフィラメントを得た。
得られたポリエステルモノフィラメントの固有粘度は０．９２であり、破断強度が６．３ｃＮ／ｄｔｅｘ、破断伸度が２１．３％、１０％モジュラスが５．１ｃＮ／ｄｔｅｘであった。その他物性は表２のとおりであり、実施例３と同様、実施例１に比べ高ＩＶ化したことにより、高強度・低伸度・高モジュラスの糸が得られた。スクリーン紗品位としては、実施例１と同様に極めて良好な結果であった。印刷評価結果としては、固有粘度アップにより、紡糸口金での剪断応力が増加したことでウースター斑Ｕ％（Ｎ）が実施例１対比でやや悪化し繊径均一性が劣る結果になったことにより、ライン精度は実施例１に比べるとやや劣るものとなった。一方、高強度・低伸度となったことにより、寸法安定性については実施例１に比べ向上しており、総合的な印刷精度は実施例１と同等で優れた結果となった。【００６１】
（比較例２）
固有粘度を変更したこと以外は、実施例１と同様にして３３．０ｄｔｅｘのポリエステルモノフィラメントを得た。
得られたポリエステルモノフィラメントの固有粘度は０．５５であり、破断強度が４．２ｃＮ／ｄｔｅｘ、破断伸度が５２．４％、１０％モジュラスが２．３ｃＮ／ｄｔｅｘであった。その他物性は表２のとおりであり、実施例１に比べ低ＩＶ化したことにより、低強度・高伸度・低モジュラスの糸が得られた。スクリーン紗品位としては、実施例１と同様に極めて良好な結果であった。印刷評価結果としては、実施例１に比べ低モジュラスとなったことにより紗張り安定性が低下し、ライン精度は実施例１に比べ低下した。寸法安定性についても、低強度・高伸度となったことにより紗伸びが発生したことから大きく低下し、実施例１に比べ印刷精度が大きく劣る結果となった。【００６２】
（実施例５）
紡糸速度（紡糸ゴデットロールの速度）を変更したこと以外は、実施例１と同様にして３３．０ｄｔｅｘのポリエステルモノフィラメントを得た。
得られたポリエステルモノフィラメントは、破断強度が６．０ｃＮ／ｄｔｅｘ、破断伸度が２６．５％、１０％モジュラスが４．７ｃＮ／ｄｔｅｘであり、その他物性は表２のとおりであった。高紡糸速度としたことで繊維表面の配向が大きくなり、実施例１に比べ製織工程での毛羽立ち欠点・スカム欠点がやや増加し、スクリーン紗品位としては実施例１よりもやや劣るが実際の使用においては問題のないものであった。印刷評価結果としては、ライン精度は極めて良好であり、加えて高強度・低伸度となったことにより、実施例１に比べ寸法安定性も向上し、印刷精度は極めて良好であった。【００６３】
（実施例６）
油剤中の脂肪酸アルキルエステルの含有量を変更したこと以外は、実施例１と同様にして３２．７ｄｔｅｘのポリエステルモノフィラメントを得た。
得られたポリエステルモノフィラメントの物性は表２のとおりであり、原糸−梨地金属間動摩擦係数は０．１９０と実施例１に比べ摩擦係数が高い結果となった。実施例１に比べ高摩擦化したことにより、製織工程にて毛羽立ち欠点・スカム欠点がやや増加し、スクリーン紗品位としては、実施例１よりもやや劣るが実際の使用においては問題のないものであった。印刷評価結果としては、ライン精度および寸法安定性ともに実施例１と同等であり、優れた印刷精度が得られた。【００６４】
以上、実施例４〜６および比較例２の結果を表２に示す。【００６５】
【表２】
2020067224.tif 000003
【００６６】
（実施例７）
油剤中のシリコーン変性物の含有量を２ｗｔ％に変更したこと以外は、実施例１と同様にして３２．１ｄｔｅｘのポリエステルモノフィラメントを得た。
得られたポリエステルモノフィラメントの物性は表３のとおりであり、原糸−梨地金属間動摩擦係数は０．２０３と実施例１に比べ摩擦係数が高い結果となった。実施例１に比べ高摩擦化したことにより、製織工程にて毛羽立ち欠点・スカム欠点がやや増加し、スクリーン紗品位としては、実施例１よりもやや劣るが実際の使用においては問題のないものであった。印刷評価結果としては、部分的に毛羽立ちが発生しており印刷欠点が生じたことから、ライン精度は実施例１に比べるとやや劣るものとなった。寸法安定性は実施例１と同様に良好であり、総合的な印刷精度は、実施例１に比べるとやや劣るが概ね優れた印刷精度が得られた。【００６７】
（実施例８）
油剤中のシリコーン変性物の含有量を５ｗｔ％に変更したこと以外は、実施例１と同様にして３３．０ｄｔｅｘのポリエステルモノフィラメントを得た。
得られたポリエステルモノフィラメントの物性は表３のとおりであり、原糸−梨地金属間動摩擦係数は０．１８４と実施例１に比べ摩擦係数が高い結果となった。実施例１に比べ高摩擦化したことにより、製織工程にて毛羽立ち欠点・スカム欠点がやや増加し、スクリーン紗品位としては、実施例１よりもやや劣るが実際の使用においては問題のないものであった。印刷評価結果としては、ライン精度および寸法安定性ともに実施例１と同等であり、優れた印刷精度が得られた。【００６８】
（実施例９）
油剤中のシリコーン変性物の含有量を９ｗｔ％に変更したこと以外は、実施例１と同様にして３３．１ｄｔｅｘのポリエステルモノフィラメントを得た。
得られたポリエステルモノフィラメントの物性は表３のとおりであり、原糸−梨地金属間動摩擦係数は０．１６０と実施例１同等の摩擦係数が得られたが、製糸工程にて給油ロール上での油膜割れが発生していた。その結果、糸への油分の付着斑が発生したと考えられ、製織工程にて毛羽立ち欠点・スカム欠点がやや増加し、スクリーン紗品位としては、実施例１よりもやや劣るが実際の使用においては問題のないものであった。印刷評価結果としては、ライン精度および寸法安定性ともに実施例１と同等であり、優れた印刷精度が得られた。【００６９】
（実施例１０）
延伸糸の油分付着量を０．３５ｗｔ％に変更したこと以外は、実施例１と同様にして３２．９ｄｔｅｘのポリエステルモノフィラメントを得た。得られたポリエステルモノフィラメントの物性は表３のとおりであった。スクリーン紗品位としては、実施例１と毛羽立ち・スカム欠点は同等であり、極めて良好な結果であった。印刷評価結果としても、ライン精度および寸法安定性は実施例１と同等であり、優れた印刷精度が得られた。【００７０】
以上、実施例７〜１０の結果を表３に示す。【００７１】
【表３】
2020067224.tif 000004
【００７２】
（実施例１１）
延伸糸の油分付着量を０．０７ｗｔ％に変更したこと以外は、実施例１と同様にして３３．１ｄｔｅｘのポリエステルモノフィラメントを得た。
得られたポリエステルモノフィラメントの物性は表４のとおりであり、原糸−梨地金属間動摩擦係数は０．１９１と実施例１に比べ摩擦係数が高い結果となった。実施例１に比べ高摩擦化したことにより、製織工程にて毛羽立ち欠点・スカム欠点がやや増加し、スクリーン紗品位としては、実施例１よりもやや劣るが実際の使用においては問題のないものであった。印刷評価結果としても、部分的に毛羽立ちが発生しており印刷欠点が生じたことから、ライン精度は実施例１に比べてやや劣るものとなった。寸法安定性は実施例１と同様に良好であり、総合的な印刷精度は、実施例１に比べるとやや劣るが概ね優れた印刷精度が得られた。【００７３】
（実施例１２）
延伸糸の油分付着量を０．７５ｗｔ％に変更したこと以外は、実施例１と同様にして３２．１ｄｔｅｘのポリエステルモノフィラメントを得た。
得られたポリエステルモノフィラメントの物性は表４のとおりであり、実施例１に比べ延伸糸油分付着量を増加させたことにより、製織工程にて油分が脱落してスカム欠点が発生し、スクリーン紗品位としては、実施例１よりもやや劣るが実際の使用においては問題のないものであった。印刷評価結果としても、部分的にスカムが織物に混入し印刷欠点が生じたことから、ライン精度は実施例１に比べてやや劣るものとなった。寸法安定性は実施例１と同様に良好であり、総合的な印刷精度は、実施例１に比べるとやや劣るが概ね優れた印刷精度が得られた。【００７４】
（実施例１３）
延伸工程において、第１ホットロールの温度を変更したこと以外は、実施例１と同様にして３２．１ｄｔｅｘのポリエステルモノフィラメントを得た。
得られたポリエステルモノフィラメントの物性は表４のとおりであった。スクリーン紗品位としては、実施例１と同様に極めて良好な結果であった。印刷評価結果としては、延伸の予熱不足によりウースター斑Ｕ％（Ｎ）が実施例１対比でやや悪化し繊径均一性が劣る結果になったことで、ライン精度は実施例１に比べるとやや劣るものとなった。寸法安定性については実施例１と同様に良好な結果であり、総合的な印刷精度は実施例１に比べるとやや劣るが概ね優れた印刷精度が得られた。【００７５】
（実施例１４）
延伸工程において、第１ホットロールの速度を変更し、延伸倍率を４．７倍に変更したこと以外は、実施例１と同様にして３１．８ｄｔｅｘのポリエステルモノフィラメントを得た。
得られたポリエステルモノフィラメントは、破断強度が５．５ｃＮ／ｄｔｅｘ、破断伸度が３０．０％、１０％モジュラスが４．３ｃＮ／ｄｔｅｘであり、その他物性は表４のとおりであった。実施例１に比べ、高延伸倍率としたことで繊維表面配向が大きくなり、製織工程にて毛羽立ち欠点・スカム欠点がやや増加した。その結果、スクリーン紗品位としては、実施例１よりもやや劣るが実際の使用においては問題のないものであった。印刷評価結果としては、ライン精度および寸法安定性は実施例１と同等であり、優れた印刷精度が得られた。【００７６】
以上、実施例１１〜１４の結果を表４に示す。【００７７】
【表４】
2020067224.tif 000005
【００７８】
（実施例１５）
第１ホットロール速度の変更により延伸倍率を４．３倍に変更し、吐出量変更により目標繊度を変更したこと以外は、実施例１と同様にして２０．０ｄｔｅｘ（繊維径４３μｍ）のポリエステルモノフィラメントを得た。
得られたポリエステルモノフィラメントは、破断強度が５．６ｃＮ／ｄｔｅｘ、破断伸度が３２．５％、１０％モジュラスが４．１ｃＮ／ｄｔｅｘであり、その他物性は表５のとおりである。３２ｄｔｅｘ（５４μｍ）を４往復（８層）巻き付けたプレート巻試料と同等の密度になるように、２０．０ｄｔｅｘ（４３μｍ）のポリエステルモノフィラメントを透明アクリル板に５往復（１０層）巻き付け、波長４０５ｎｍを照射した際の透過率は３７％であった。
スクリーン紗の強力を実施例１と同等にすべく、得られたポリエステルモノフィラメントをメッシュ数＃２２０で製織し、紗品位および印刷精度の評価を行った。スクリーン紗品位としては、実施例１と同様に極めて良好な結果であった。印刷評価結果としても、ライン精度は極めて良好であり、加えて実施例１に比べ高強度・高モジュラスとなったことにより寸法安定性も向上し、印刷精度は極めて良好であった。【００７９】
（実施例１６）
第１ホットロール速度の変更により延伸倍率を４．３倍に変更し、吐出量変更により目標繊度を変更したこと以外は、実施例１と同様にして８．０ｄｔｅｘ（繊維径２７μｍ）のポリエステルモノフィラメントを得た。
得られたポリエステルモノフィラメントは、破断強度が５．４ｃＮ／ｄｔｅｘ、破断伸度が３７．０％、１０％モジュラスが３．８ｃＮ／ｄｔｅｘであり、その他物性は表５のとおりである。３２ｄｔｅｘ（５４μｍ）を４往復（８層）巻き付けたプレート巻試料と同等の密度になるように、８．０ｄｔｅｘ（２７μｍ）のポリエステルモノフィラメントを透明アクリル板に８往復（１６層）巻き付け、波長４０５ｎｍを照射した際の透過率は３８％であった。
スクリーン紗の強力を実施例１と同等にすべく、得られたポリエステルモノフィラメントをメッシュ数＃３８０で製織し、紗品位および印刷精度の評価を行った。スクリーン紗品位としては、実施例１と同様に極めて良好な結果であった。印刷評価結果としても、ライン精度は極めて良好であり、加えて実施例１に比べ高強度・高モジュラスとなったことにより寸法安定性も向上し、印刷精度は極めて良好であった。【００８０】
以上、実施例１５〜１６の結果を表５に示す。【００８１】
【表５】
2020067224.tif 000006
【００８２】
（実施例１７）
図５に示すような設備を備えた製糸装置を用い、１工程法（直接紡糸延伸法）により、芯鞘複合ポリエステルモノフィラメントを製糸した。すなわち、高粘度ポリマーとして、酸化チタン含有量が０．０２５ｗｔ％、固有粘度が１．００のポリエチレンテレフタレート（ガラス転移温度８０℃）を、低粘度ポリマーとして、酸化チタン含有量が０．０２５ｗｔ％、固有粘度が０．５１のポリエチレンテレフタレート（ガラス転移温度８０℃）を、常法によって重合しチップ化した。得られた２種類のポリエチレンテレフタレートを用い、エクストルーダーにて２９８℃の温度で溶融後、ポリマー温度２９５℃でポンプ計量を行い、高粘度ポリマーを芯成分に、低粘度ポリマーを鞘成分に８０：２０の芯鞘比率で配するよう、公知の複合口金２５に流入させた。口金にかかる圧力は芯成分で１８ＭＰａであり、芯成分ポリマーの配管通過時間は１０分であった。その後、複合口金２５から吐出されたポリエステルモノフィラメントを、３８０℃の保温筒２６により積極的に加熱保温し、その後、糸条冷却送風装置２７により風速１０ｍ／分で冷却風を与えて冷却し、給油ロール２８によりエマルション濃度１０ｗｔ％の油剤を付与した後、５００ｍ／分の速度で非加熱の紡糸ゴデットロール２９に引き取り、一旦巻き取ることなく５０５ｍ／分の速度で９１℃の温度に加熱された第１ホットロール３０、２０９２ｍ／分の速度で９１℃の温度に加熱された第２ホットロール３１、２９２９ｍ／分の速度で２００℃の温度に加熱された第３ホットロール３２に引き回し、延伸倍率５．８倍で２段延伸、熱セットを行った。さらに、２９２９ｍ／分の速度で冷ゴデットロール３３，３４に引き回した後、糸条巻取装置３５により巻取張力が０．３ｃＮ／ｄｔｅｘとなるようにスピンドル回転数を制御して巻き取り、６．０ｄｔｅｘ（繊維径２４μｍ）の芯鞘複合ポリエステルモノフィラメントの延伸糸パッケージ３６を得た。ポリエステルモノフィラメントに付与した油剤には、平滑剤として脂肪酸アルキルエステルを５４ｗｔ％、シリコーン変性物を７ｗｔ％含有させ、その他、極圧剤としてアルキルホスフェート、制電剤としてアルキルスルホネート、乳化剤としてエステルノニオンおよびエーテルノニオンを含有させた。【００８３】
得られたポリエステルモノフィラメントは、破断強度が８．５ｃＮ／ｄｔｅｘ、破断伸度が１３．７％、１０％モジュラスが８．１ｃＮ／ｄｔｅｘ、酸化チタン量が０．０２５ｗｔ％、固有粘度が０．８１であり、その他の物性は表６のとおりである。３２ｄｔｅｘ（５４μｍ）を４往復（８層）巻き付けたプレート巻試料と同等の密度になるように、６．０ｄｔｅｘ（２４μｍ）のポリエステルモノフィラメントを透明アクリル板に９往復（１８層）巻き付け、波長４０５ｎｍを照射した際の透過率は３１％であり、糸の横断面形態を芯鞘複合としたことにより、芯鞘の界面で波長４０５ｎｍの光線が若干反射・散乱したと考えられ、透過率は実施例１に比べるとやや低かった。
得られたポリエステルモノフィラメントをメッシュ数＃４２０で製織した際の毛羽立ち・スカム欠点によるスクリーン紗品位評価結果、およびライン精度・寸法安定性による印刷評価結果は表６のとおりである。スクリーン紗品位としては、鞘成分に低粘度ポリマーを配したものの、高モジュラス化により毛羽立ち・スカム欠点が長さ３０ｍあたり２〜５個となり、実施例１よりもやや劣るが実際の使用においては問題のないものであった。印刷評価結果としては、糸の透過率が実施例１に比べやや低下したものの、ライン精度に影響を及ぼすレベルではなく、また紗張り安定性が向上したことも加わり、実施例１と同様に極めて良好なライン精度が得られた。寸法安定性については、高強度・低伸度化により、極めて優れた寸法安定性が得られ、総合的に実施例１に比べ優れた印刷精度が得られた。【００８４】
（比較例３）
実施例１７と同様に、１工程法（直接紡糸延伸法）により、芯鞘複合ポリエステルモノフィラメントを製糸した。その際、紡糸ゴデットロールの速度を４７５ｍ／分、第１ホットロールの速度を４８０ｍ／分に変更し、延伸倍率を６．２倍に変更した。加えて、第３ホットロールの温度を２２０℃に変更しており、その他の製造条件は実施例１７と同様にして、６．０ｄｔｅｘ（繊維径２４μｍ）の芯鞘複合ポリエステルモノフィラメントを得た。【００８５】
得られたポリエステルモノフィラメントの物性は、破断強度が９．２ｃＮ／ｄｔｅｘ、破断伸度が１０．２％、１０％モジュラスが９．１ｃＮ／ｄｔｅｘ、沸水収縮率が４．８％、酸化チタン量が０．０２５ｗｔ％であり、その他の物性は表６のとおりである。３２ｄｔｅｘ（５４μｍ）を４往復（８層）巻き付けたプレート巻試料と同等の密度になるように、６．０ｄｔｅｘ（２４μｍ）のポリエステルモノフィラメントを透明アクリル板に９往復（１８層）巻き付け、波長４０５ｎｍを照射した際の透過率は２６％であり、芯鞘複合断面化による４０５ｎｍの光線の反射・散乱に加え、過剰な結晶化の進行により糸が若干白化しており、その結果、透過率は実施例１に比べ劣る結果となった。
得られたポリエステルモノフィラメントをメッシュ数＃４２０で製織した際の毛羽立ち・スカム欠点によるスクリーン紗品位評価結果、およびライン精度・寸法安定性による印刷評価結果は表６のとおりである。製織工程において、低伸度化により紗ののびしろが減少したことで糸切れが増加した。スクリーン紗品位としても、実施例１７に比べ、更に高延伸倍率・高モジュラス化したことにより、毛羽立ち・スカム欠点が長さ３０ｍあたり６〜９個となり、実施例１に比べ大きく劣る結果となった。印刷評価結果としては、糸の透過率が実施例１に比べ低下した結果、比較例１程ではなかったものの乳剤硬化がやや不十分となり、ライン境界に凸凹が生じたため、ライン精度の観点から実施例１に遠く及ばない印刷精度となった。【００８６】
以上、実施例１７、比較例３の結果を表６に示す。【００８７】
【表６】
2020067224.tif 000007
【００８８】
本発明を詳細にまた特定の実施形態を参照して説明したが、本発明の精神と範囲を逸脱することなく様々な変更や修正を加えることができることは当業者にとって明らかである。本出願は、２０１８年９月２７日出願の日本特許出願（特願２０１８−１８２６１４）に基づくものであり、その内容はここに参照として取り込まれる。
【符号の説明】
【００８９】
Ｙ：モノフィラメント
ｄ：梨地金属製ロール直径
１：透明アクリル板
２：整列巻き評価装置
３：解舒ガイド
４：ニップロール
５：テンサー
６：方向転換ロール
７：糸道規制ガイド
８：プレート巻試料
９：バランサー
１０：方向転換ガイド
１１：梨地金属製固定ピン
１２：方向転換ガイド
１３：張力計
１４：引き取りロール
１５：紡糸口金
１６：糸条冷却送風装置
１７：給油ロール
１８：ゴデットロール
１９：未延伸糸パッケージ
２０：供給ロール
２１：第１ホットロール
２２：第２ホットロール
２３：冷ゴデットロール
２４：延伸糸パッケージ
２５：複合口金
２６：保温筒
２７：糸条冷却送風装置
２８：給油ロール
２９：紡糸ゴデットロール
３０：第１ホットロール
３１：第２ホットロール
３２：第３ホットロール
３３：冷ゴデットロール
３４：冷ゴデットロール
３５：糸条巻取装置
３６：延伸糸パッケージ
【図１】
2020067224.tif 000008
【図２】
2020067224.tif 000009
【図３】
2020067224.tif 000010
【図４】
2020067224.tif 000011
【図５】
2020067224.tif 000012
【国際調査報告】
2020067224.tif 000013
2020067224.tif 000014
2020067224.tif 000015
2020067224.tif 000016